(57)【要約】【課題】本発明の目的は、インクジェット記録装置における印字について、印刷本紙と質感や風合いが近く、印刷校正用に適しており、インク吸収性に優れ、高い画像鮮明性と適度な光沢を有し、かつ、コックリング及び／又はボコツキが良好であるフルカラー記録用インクジェット記録媒体を得ることにある。【解決手段】本発明に係るインクジェット記録媒体は、支持体に少なくとも１層以上のインク受理層を設けてなるインクジェット記録媒体において、前記インク受理層の表面のＪＩＳ  Ｐ  ８１４２：２００５「紙及び板紙の７５度鏡面光沢度試験法」に規定する７５度鏡面光沢度が２０〜７０％であり、かつ、ＪＩＳ  Ｐ  ８１１３：２００６「紙及び板紙‐引張特性の試験方法」に規定する縦方向の比引張強さが２５．０〜５５．０Ｎ・ｍ／ｇであることを特徴とする。【選択図】なし【特許請求の範囲】
【請求項１】
支持体に少なくとも１層以上のインク受理層を設けてなるインクジェット記録媒体において、前記インク受理層の表面のＪＩＳ  Ｐ  ８１４２：２００５「紙及び板紙の７５度鏡面光沢度試験法」に規定する７５度鏡面光沢度が２０〜７０％であり、かつ、ＪＩＳ  Ｐ  ８１１３：２００６「紙及び板紙‐引張特性の試験方法」に規定する縦方向の比引張強さが２５．０〜５５．０Ｎ・ｍ／ｇであることを特徴とするインクジェット記録媒体。
【請求項２】
ＪＩＳ  Ｐ８１１６：２０００「紙‐引裂強さ試験方法‐エルメンドルフ形引裂試験機法」に規定する縦方向の比引裂強さが３．００〜６．００ｍＮ・ｍ２／ｇであることを特徴とする請求項１に記載のインクジェット記録媒体。
【請求項３】
前記支持体は、広葉樹晒クラフトパルプを主体として含み、かつ、該針葉樹晒クラフトパルプの配合比率が０〜２０質量％であることを特徴とする請求項１又は２に記載のインクジェット記録媒体。
【請求項４】
前記支持体に含まれる広葉樹晒クラフトパルプは、ＪＩＳ  Ｐ  ８１２１：１９９５「パルプのろ水度試験方法」に規定するカナダ標準ろ水度が４２０〜５８０ｍｌであることを特徴とする請求項１、２又は３に記載のインクジェット記録媒体。
【請求項５】
前記支持体は、ＪＩＳ  Ｐ  ８２５１：２００３「紙，板紙及びパルプ-灰分試験方法−５２５℃燃焼法」に規定する灰分が、１０〜３５％であることを特徴とする請求項１、２、３又は４に記載のインクジェット記録媒体。
【発明の詳細な説明】
【技術分野】
【０００１】
本発明は、インクジェット記録媒体に関するものであり、更に詳しくは染料インクと顔料インクのどちらを用いても、インクジェット記録媒体上に記録された印字画像が鮮明であり、適度な光沢を持たせたインクジェット記録媒体に関するものである。
【背景技術】
【０００２】
インクジェット記録方式は、インクの微小液滴を種々の作動原理によって飛翔させて紙などの記録媒体に付着させ、画像・文字などの記録を行なうものであるが、高速、低騒音、多色化が容易、記録パターンの融通性が大きい、現像及び定着が不要などの特徴があり、漢字を含め各種図形及びカラー画像などの記録装置として、種々の用途において急速に普及している。さらに、多色インクジェット方式によって形成される画像は、製版方式による多色印刷やカラー写真方式による印画に比較して遜色のない記録を得ることが可能であり、作製部数が少なくて済む用途では写真技術によるものよりも安価であることからフルカラー画像記録分野にまで広く応用されつつある。
【０００３】
インクジェット技術の進歩に従い、プリンターが高速印字可能となり、色再現性や階調性を高めるために、インクの種類や打込み量が多くなる傾向がある。
【０００４】
このインクジェット記録方式で使用される記録媒体としては、印字濃度が高く、色調が明るく鮮やかであること、インクの吸収が早く、コックリング（波うち）やボコツキが生じないことなどが要求される。
【０００５】
これらの課題を解決するために、現在までいくつかの提案がなされてきた。例えば、低サイズの原紙に表面加工用の塗料を湿潤させてなるインクジェット記録用紙が開示されている（例えば、特許文献１を参照。）。また、支持体表面にインク吸収性の塗層を設けたインクジェット記録用紙が開示され（例えば、特許文献２を参照。）、更に、被覆層中の顔料として非膠質シリカ粉末を使った例（例えば、特許文献３又は４を参照。）が、また更に、インク吸収速度の異なる二層構造を使った塗抹紙の例も開示されている（例えば、特許文献５を参照。）。
【０００６】
一般に、インクジェット記録媒体は、多孔性顔料を適用したインク吸収特性を有するインク受理層を設けて、画質を決定する色彩性や鮮鋭性のコントロールを行い、色再現性や画像再現性の向上を図っている。インク吸収性のあるインク受理層は、インクを吸収し保持するために、インク受理層中に空隙を多く有する必要がある。しかし、空隙の多いインク受理層は、インク受理層への入射光が散乱されてしまい、透過がさまたげられるため、不透明になり、空隙に浸透したインクに光が到達しにくくなるため画像が白っぽくなり、色再現性及び色濃度が低下する。また、空隙の多いインク受理層は、多孔質な表面となることから、高い光沢を望むことも難しい。
【０００７】
高い光沢を有するインクジェット記録媒体としては、例えば、透明な支持体上に多孔質なインク受理層を形成し、インク受理層に形成した画像を支持体側から観察する方法が提案されている（例えば、特許文献６を参照。）。また、透明な支持体上に多孔性アルミナ水和物からなる染料吸着層、多孔性微粉末シリカからなる溶剤吸収層を順次積層し、染料吸着層に形成した画像を支持体側から観察する方法も提案されている（例えば、特許文献７を参照。）。
【０００８】
次に、コックリングやボコツキが大きくなると、インクを吐出する記録ヘッドと記録用紙が接触する場合があり、用紙が汚れたり、更には記録ヘッドが目詰まり、破損したりするなどという問題がある。コックリングやボコツキがあると、記録物の外観や品位を損ねるため、好ましくない。
【０００９】
これらの問題についても解決するために、従来いくつかの提案がなされてきた。例えば、澱粉粒子層を有する支持体上にインク受理層を設ける方法も提案されている（例えば、特許文献８を参照。）。また、木材パルプ原紙に特定の電離放射線硬化性化合物を含浸させた後、電離放射線を照射して硬化させる方法も提案されている（例えば、特許文献９を参照。）。また、インク受理層面の原紙を介した反対面に非水系樹脂を主体成分とするサポート層を設ける方法も提案されている（例えば、特許文献１０を参照。）。さらには、紙基材と記録層の間にポリエチレンなどのフィルム層を設ける方法も提案されている（例えば、特許文献１１を参照。）。
【００１０】
【特許文献１】特開昭５２−５３０１２号公報
【特許文献２】特開昭５５−５８３０号公報
【特許文献３】特開昭５５−５１５８３号公報
【特許文献４】特開昭５６−１５７号公報
【特許文献５】特開昭５５−１１８２９号公報
【特許文献６】特開昭６１−１９７２８５号公報
【特許文献７】特開平３−２１５０８１号公報
【特許文献８】特開平８−２５８３９６号公報
【特許文献９】特開平８−１６９１７４号公報
【特許文献１０】特開平１１−３０１１０１号公報
【特許文献１１】特開２０００−７１６０５号公報
【発明の開示】
【発明が解決しようとする課題】
【００１１】
しかし、高い光沢を有するインクジェット記録媒体を得ることを目的とする特許文献６又は７に記載の方法では、画像を印字する際に、鏡像となるように画像処理する必要があり、更に、使用する支持体が透明性を有するものに限定されてしまう。
【００１２】
また、コックリングやボコツキの問題を解決することを目的とする特許文献８に記載の方法では、コックリングやボコツキをあまり抑えることもできない上に、原紙のインク吸収性を阻害するため、インクの滲みや溢れ出しも発生しやすくなる。さらに、特許文献９〜１１のいずれかに記載の方法では、コックリングやボコツキは良くなるものの、基材がインクを吸収できなくなるため、インクの滲みや溢れ出しも発生しやすくなる。
【００１３】
一般に、ポリエチレンなどを樹脂被覆した紙、いわゆる、ＲＣ（レジンコート）紙を基材として用いた場合、樹脂で被覆してあるため、離解しにくく、回収古紙としての再利用が困難となる問題がある。また、印刷校正用として用いる場合、樹脂被覆紙をベースにしたインクジェット用紙は、木材パルプ主体の紙基材である印刷本紙と、表面の質感や風合いが異なるため、あまり好まれていないという問題もある。
【００１４】
このように、インクジェット記録媒体において、印刷本紙と質感や風合いが近く、印刷校正用に適しており、印字濃度が高く、色調が明るく鮮やかであること、インクの吸収が早く、コックリング（波うち）やボコツキが良好であることは、未だ解決されていないのが現状である。
【００１５】
そこで本発明の目的は、インクジェット記録装置における印字について、印刷本紙と質感や風合いが近く、印刷校正用に適しており、インク吸収性に優れ、高い画像鮮明性と適度な光沢を有し、かつ、コックリング及び／又はボコツキが良好であるフルカラー記録用インクジェット記録媒体を得ることにある。
【課題を解決するための手段】
【００１６】
本発明者等は、インクジェット記録媒体について、鋭意検討を重ねた結果、本発明のインクジェット記録媒体を発明するに至った。すなわち、本発明に係るインクジェット記録媒体は、支持体に少なくとも１層以上のインク受理層を設けてなるインクジェット記録媒体において、前記インク受理層の表面のＪＩＳ  Ｐ  ８１４２：２００５「紙及び板紙の７５度鏡面光沢度試験法」に規定する７５度鏡面光沢度が２０〜７０％であり、かつ、ＪＩＳ  Ｐ  ８１１３：２００６「紙及び板紙‐引張特性の試験方法」に規定する縦方向の比引張強さが２５．０〜５５．０Ｎ・ｍ／ｇであることを特徴とする。
【００１７】
本発明に係るインクジェット記録媒では、ＪＩＳ  Ｐ８１１６：２０００「紙‐引裂強さ試験方法‐エルメンドルフ形引裂試験機法」に規定する縦方向の比引裂強さが３．００〜６．００ｍＮ・ｍ２／ｇである場合が含まれる。
【００１８】
本発明に係るインクジェット記録媒体では、前記支持体は、広葉樹晒クラフトパルプを主体として含み、かつ、該針葉樹晒クラフトパルプの配合比率が０〜２０質量％であることが好ましい。コックリング及び／又はボコツキがより発生しにくくなる。
【００１９】
本発明に係るインクジェット記録媒体では、前記支持体に含まれる広葉樹晒クラフトパルプは、ＪＩＳ  Ｐ  ８１２１：１９９５「パルプのろ水度試験方法」に規定するカナダ標準ろ水度が４２０〜５８０ｍｌであることが好ましい。製造工程における加工適性が良好で、かつ、コックリング及び／又はボコツキが発生しにくい。
【００２０】
本発明に係るインクジェット記録媒体では、前記支持体は、ＪＩＳ  Ｐ  ８２５１：２００３「紙，板紙及びパルプ-灰分試験方法−５２５℃燃焼法」に規定する灰分が、１０〜３５％であることが好ましい。紙自体の強度と加工適性を有しつつ、コックリング及び／又はボコツキが発生しにくい。
【発明の効果】
【００２１】
本発明に係るインクジェット記録媒体は、インクジェット記録装置における印字について、印刷本紙と質感や風合いが近く、印刷校正用に適しており、インク吸収性に優れ、高い画像鮮明性と適度な光沢を有し、かつ、コックリング及び／又はボコツキが良好であり、フルカラー記録に対応している。
【発明を実施するための最良の形態】
【００２２】
本発明について実施形態を次に示して説明するが、実施形態は本発明の構成の例であり、本発明はこの実施の形態に制限されるものではない。
【００２３】
本実施形態に係るインクジェット記録媒体は、支持体に少なくとも１層以上のインク受理層を設けてなるインクジェット記録媒体である。ここで、前記インク受理層の表面のＪＩＳ  Ｐ  ８１４２：２００５「紙及び板紙の７５度鏡面光沢度試験法」に規定する７５度鏡面光沢度が２０〜７０％であることが好ましく、更に好ましくは３０〜６０％である。光沢度が２０％より低いと、視覚的な光沢感として不足しており、光沢度が７０％より高いと、ギラツキ感が強くなり好ましくない。さらに、ＪＩＳ  Ｐ  ８１１３：２００６「紙及び板紙‐引張特性の試験方法」に規定する縦方向の比引張強さが２５．０〜５５．０Ｎ・ｍ／ｇであることが好ましく、更に好ましくは３０．０〜５０．０Ｎ・ｍ／ｇである。縦方向の比引張強さが２５．０Ｎ・ｍ／ｇより低いと、紙自体の強度が弱く、製造過程における加工適性に劣ったり、実用に耐えなかったりする問題がある。縦方向の比引張強さが５５．０Ｎ・ｍ／ｇより大きいと、コックリング及び／又はボコツキが劣るという問題がある。
【００２４】
次に、本実施形態に係るインクジェット記録媒体では、ＪＩＳ  Ｐ８１１６：２０００「紙‐引裂強さ試験方法‐エルメンドルフ形引裂試験機法」に規定する縦方向の比引裂強さが３．００〜６．００ｍＮ・ｍ２／ｇであることが好ましく、更に好ましくは３．５０〜５．５０ｍＮ・ｍ２／ｇである。縦方向の比引裂強さが３．００ｍＮ・ｍ２／ｇより低いと、紙自体の強度が弱く、製造過程における加工適性に劣ったり、実用に耐えなかったりする問題がある。一方、縦方向の比引裂強さが６．００Ｎ・ｍ２／ｇより大きいと、コックリング及び／又はボコツキが劣るという問題がある。
【００２５】
本実施形態に係るインクジェット記録媒体の支持体に使用されるパルプとしては、ＬＢＫＰ（広葉樹晒クラフトパルプ）、ＮＢＫＰ（針葉樹晒クラフトパルプ）などの化学パルプ、ＧＰ（グランドパルプ）、ＰＧＷ（プレッシャーグランドウッド）、ＲＭＰ（リファイナーメカニカルパルプ）、ＴＭＰ（サーモメカニカルパルプ）、ＣＴＭＰ（ケミカルサーモメカニカルパルプ）、ＢＣＴＭＰ（漂白ケミカルサーモメカニカルパルプ）などの機械パルプ、又は、ＤＩＰ（脱墨パルプ）などの古紙パルプなどのパルプが用いられる。これらのパルプは、抄造される紙種の要求物性によって種々選択され、組み合わせて使用される。
【００２６】
支持体原紙は、前記パルプを配合して、炭酸カルシウム、タルク、クレー含水ケイ酸塩などの無機填料、カチオン化澱粉、両性澱粉、ポリアクリルアマイドなどの紙力増強剤を添加する。また、必要に応じて、サイズ剤、硫酸バンド、歩留向上剤、低密度化剤、着色剤、蛍光染料又はその他の製紙用薬品を添加し、長網抄紙機、円網抄紙機、ツインワイヤー抄紙機、ギャップフォーマー抄紙機など従来既知の抄紙機で、酸性紙又は中性紙として抄造される。
【００２７】
支持体原紙上には、必要に応じて、更にクリヤーサイズ塗布層が設けられるが、この塗布層は、澱粉、酸化澱粉、エステル化澱粉、エーテル化澱粉、カチオン化澱粉、酵素変性澱粉などの変性澱粉、カルボキシメチルセルロース、ヒドロキシエチルセルロース、メチルセルロースなどのセルロース誘導体、ポリビニルアルコール、ポリアクリルアマイドなどを含む水溶液の状態で塗布される。また、クリヤーサイズ塗布液には、染料、消泡剤、滑剤、アルキルケテンダイマー、アルケニル無水コハク酸、中性ロジンなどのサイズ剤などの助剤を必要に応じて適宜配合することができる。クリヤーサイズ塗布液は、従来公知の２本ロールサイズプレス、ゲートロールコーター、メタリングサイザーなどの各種塗布装置でオンマシン又はオフマシンで塗布される。
【００２８】
ＬＢＫＰを主体として用いることが好ましく、ＮＢＫＰの使用比率としては、好ましくは０〜２０％であり、更に好ましくは０〜１０％である。ＮＢＫＰの使用比率がより少ない方がコックリングやボコツキが良くなり好ましい。ＮＢＫＰの使用比率が２０％より高くなると、コックリング及び／又はボコツキが劣る問題がある。
【００２９】
ＬＢＫＰのＪＩＳ  Ｐ  ８１２１：１９９５「パルプのろ水度試験方法」に規定するカナダ標準ろ水度（以下、「フリーネス」という）は、４２０〜５８０ｍｌが好ましく、更に好ましくは４５０〜５５０ｍｌである。ＬＢＫＰのフリーネスが５８０ｍｌより高いと、加工適性が劣り実用に耐えないという問題がある。一方、ＬＢＫＰのフリーネスが４２０ｍｌより低いと、コックリング及び／又はボコツキが劣るという問題がある。ＮＢＫＰのフリーネスは、配合比率が少ないため、特に制限はされないが、５００〜６５０ｍｌの範囲が一般的である。
【００３０】
支持体の坪量としては、６０〜２１０ｇ／ｍ２であることが好ましく、更に好ましくは８０〜１５０ｇ／ｍ２である。坪量が６０ｇ／ｍ２未満の場合には、インクジェット記録に使用される水性インクの溶媒分によって印刷物がコックリングを起こしやすくなり、一方、坪量が２１０ｇ／ｍ２を超える場合には、印刷用紙と比較し、厚みが出てしまい質感が異なることになる。
【００３１】
ＪＩＳ  Ｐ  ８１１７：１９９８「紙及び板紙‐透気度試験方法‐ガーレー試験機法」で規定する支持体の透気度は０〜３０秒であることが好ましい。透気度が３０秒を超えると、ボコツキが悪くなる。
【００３２】
ＪＩＳ  Ｐ  ８１２２：２００４「紙及び板紙−サイズ度試験方法−ステキヒト法」で規定する支持体のステキヒト法によるサイズ度は２０〜５００秒であることが好ましい。ステキヒト法によるサイズ度が２０秒より低いと、コックリング及び／又はボコツキが悪くなる。一方、５００秒を超えると、インク吸収性が劣ってくる。これは、ステキヒト法によるサイズ度がある程度効いている中でも、透気度が低いため、塗工層及びインクが均等に浸透しやすいためであると考えられる。
【００３３】
支持体は、ＪＩＳ  Ｐ  ８２５１：２００３「紙，板紙及びパルプ-灰分試験方法−５２５℃燃焼法」に規定する灰分が、１０〜３５％であることが好ましく、１５〜３０％であることがさらに好ましい。灰分が１０％より低いと、コックリングやボコツキが劣り、一方、３５％を超えると、紙自体の強度が弱くなり、加工適性や実用に耐えないなどの問題がある。
【００３４】
さらに、ＪＡＰＡＮ ＴＡＰＰＩ紙パルプ試験方法 Ｎｏ．２７「紙及び板紙−水中伸度試験方法」に規定する支持体の縦方向の水中伸度は、０．１〜１．０％が好ましい。縦方向の水中伸度が０．１％より低いと、ボコツキが悪くなる。一方、縦方向の水中伸度が１．０％を超えると、寸法安定性が劣り、実用上の問題がある。
【００３５】
前記の支持体を用いることで、コックリング及び／又はボコツキが良好となる。この理由は、定かではないが、繊維の絡み合いを適度に少なくすることで、均等に繊維自体の伸びを制御できるようになると考えられる。
【００３６】
このような支持体の原紙にそのままインク受容層などの塗工層を設けても良いし、平滑化をコントロールする目的で、マシンカレンダー、ＴＧカレンダー、ソフトカレンダーなどのカレンダー装置を使用しても良い。
【００３７】
本実施形態に係るインクジェット記録媒体では、少なくとも１層以上のインク受理層を設けてなるが、２層以上のインク受理層を設けることが好ましい。インク受理層の上には、更に無機微粒子を主体とする光沢発現層を設けることが、より好ましい。
【００３８】
光沢発現層における無機微粒子としては、コロイダルシリカ、アルミナゾル、アルミナドープシリカが好ましい。さらに好ましくは、有機カチオン処理されたコロイダルシリカが好ましい。有機カチオン処理されたコロイダルシリカは、ヒュームドシリカの分散体であってもよい。有機カチオン処理されたコロイダルシリカとは、一般的にはシリカに第１〜３級アミン基、４級アンモニウム塩基などの有機カチオン性基を有する有機カチオン性化合物などを反応させて得たもので、少なくともシリカ表面がカチオン性に荷電したものである。
【００３９】
有機カチオン性基を有し、コロイダルシリカの有機カチオン処理に用いられるものを具体的に例示してみると、ポリエチレンイミン、ポリビニルピリジン、ポリアミンスルホン、ポリジアルキルアミノエチルメタクリレート、ポリジアルキルアミノエチルアクリレート、ポリジアルキルアミノエチルメタクリルアミド、ポリジアルキルアミノエチルアクリルアミド、ポリエポキシアミン、ポリアミドアミン、ジシアンジアミドーホルマリン縮合物、ジシアンジアミドポリアルキル‐ポリアルキレンポリアミン縮合物、ポリビニルアミン、ポリアリルアミンなどの化合物又はこれらの塩酸塩、更にポリジメチルジアリルアンモニウムクロライド又はそのアクリルアミドなどの共重合物、ポリジアリルメチルアミン塩酸塩、ポリメタクリル酸エステルメチルクロライド４級塩などを挙げることができる。
【００４０】
光沢発現層に有機カチオン処理されたコロイダルシリカを含有させると、なぜ染料インクと顔料インクの両方で高い発色性と画像鮮明性を示すかについて定かではない。しかし、インクジェット用のインクは染料と顔料共にアニオン性を有しており、該インク中のアニオン性色材と光沢発現層中の有機カチオン処理されたコロイダルシリカのカチオン性表面との間のイオン性吸引力によって、色材が光沢発現層又はインク受理層上部に多く集まっていることが1つの要因であると推測される。
【００４１】
無機微粒子の平均粒子径は、５〜５００ｎｍが好ましく、更に好ましくは２０〜４００ｎｍである。平均粒子径が５ｎｍより小さいと、光沢度は高いものの、インク吸収性が劣り、平均粒子径が５００ｎｍより大きいと、インク吸収性は良いものの、光沢度が出にくいという問題が生じやすい。粒子径の測定には、光散乱法やレーザー回折法、光相関分光法（ＰＣＳ）がある。なお、本実施例ではＰＣＳ法によって測定している。該無機微粒子の一次粒子径は、特に限定するものではないが、１〜５０ｎｍが好ましい。使用される無機微粒子は、主として二次粒子又は三次粒子の凝集体であるが、一次粒子も含まれてよい。
【００４２】
無機微粒子を主体とする光沢発現層の絶乾塗工量としては、５〜２５ｇ／ｍ２が好ましく、更に好ましくは７〜１８ｇ／ｍ２である。光沢発現層の絶乾塗工量が５ｇ／ｍ２より少ないと、十分な光沢度が得ることができない問題がある。絶乾塗工量が２５ｇ／ｍ２より多いと、良好な光沢度が得られるものの、光沢発現層のひび割れが生じやすくなり、画像鮮明性に問題が生じ、必要以上の絶乾塗工量ではコストの問題も生ずる。
【００４３】
光沢発現層に適用されるコロイダルシリカとしては、有機カチオン処理されたコロイダルシリカを挙げているが、その他に、コロイダルシリカ、ベーマイト、擬ベーマイトなどのアルミナゾル、コロイダルアルミナなど、水中に懸濁分散してコロイド状になっているコロイド粒子を併用することができる。
【００４４】
また、光沢発現層において、コロイダルシリカは、単独では塗膜強度を得ることができないためにバインダーとの併用も必要となる。しかし、バインダーが多すぎる場合には、バインダー成分が主成分となり、インク吸収性が悪化してしまうために、コロイダルシリカ１００質量部に対してバインダーを２〜３０質量部とすることが好ましい。
【００４５】
光沢発現層のバインダーとしては、例えば、ポリビニルアルコール、カゼイン、大豆蛋白、合成タンパク質類、でんぷん、カルボキシメチルセルロースやメチルセルロースなどのセルロース誘導体、ウレタン、ポリビニルピロリドン、アクリル、酢酸ビニル、エチレン酢酸ビニル、スチレン−アクリル共重合体、スチレン、ラテックスなどの一般に塗被紙に使用できるバインダーであれば特に限定するものではない。なかでも、ポリビニルアルコールが好ましい。
【００４６】
さらに、光沢発現層には、添加剤として、染料定着剤、顔料分散剤、増粘剤、流動性改良剤、消泡剤、抑泡剤、浸透剤、着色染料、着色顔料、蛍光増白剤、紫外線吸収剤、酸化防止剤、防腐剤、防バイ剤、耐水化剤、湿潤紙力増強剤、乾燥紙力増強剤などを適宜配合することもできる。
【００４７】
インク受理層の顔料には、インクの吸収性が良く、印字鮮明性も高い合成非晶質シリカが望ましい。しかし、十分なインク吸収性を保てるのであれば、他の顔料を併用してもかまわない。その顔料としては、例えばカオリン、クレー、焼成クレー、炭酸カルシウム、水酸化アルミニウムなど、一般塗工紙分野で公知公用の各種顔料が挙げられる。
【００４８】
インク受理層における塗膜強度を得るために、バインダーとの併用が必要となる。バインダーが多すぎる場合には、バインダー成分が主成分となり、インク吸収性が悪化してしまうために、合成非晶質シリカ１００質量部に対してバインダーを１０〜１００質量部とすることが好ましく、更に好ましくは２０〜７０質量部である。
【００４９】
インク受理層に用いるバインダーとしては、例えば、ポリビニルアルコール、カゼイン、大豆蛋白、合成タンパク質類、でんぷん、カルボキシメチルセルロースやメチルセルロースなどのセルロース誘導体、ウレタン、ポリビニルピロリドン、アクリル、酢酸ビニル、エチレン酢酸ビニル、スチレン−アクリル共重合体、スチレン、ラテックスなどの一般に塗工紙に使用できるバインダーであれば特に限定するものではない。なかでも、ポリビニルアルコールが好ましい。
【００５０】
インク受理層には、水溶性バインダーを含むことが好ましい。水溶性バインダーがあると、光沢発現層とインク受理層との界面に接着性が発現し、該界面における接着性の確保が向上する。この接着性の発現の理由は、定かではないが、インク受理層の塗被組成物では、分散媒として、水が使用されていることから、光沢発現層を塗設したときに、該分散媒がインク受理層に浸透し、インク受理層中に水溶性バインダーを再溶解させて、光沢発現層と接着し、該界面での強度を確保するものと考えられる。
【００５１】
インク受理層は、光沢発現層に隣接して支持体との間に塗設されるものであり、インク中の溶媒成分を吸収する塗層である。インク受理層によって該溶媒成分が光沢発現層から除去され、インク溢れの問題を回避することができる。
【００５２】
さらに、インク受理層には、添加剤として、染料定着剤、顔料分散剤、増粘剤、流動性改良剤、消泡剤、抑泡剤、浸透剤、着色染料、着色顔料、蛍光増白剤、紫外線吸収剤、酸化防止剤、防腐剤、防バイ剤、耐水化剤、湿潤紙力増強剤、乾燥紙力増強剤などを適宜配合することもできる。
【００５３】
インク受理層に用いられる合成非晶質シリカの平均粒子径は、３〜２０μｍが好ましく、更に好ましくは６〜１７μｍである。平均粒子径が３μｍより小さいと、インク吸収性が劣り、２０μｍより大きいと、表面が粗くなり、ザラツキ感があり、光沢度も劣り、画像鮮明性上も好ましくない場合がある。なお、顔料の平均粒子径は光散乱法又はレーザー回折法で測定されるが、ここでは顔料粒子を水に分散させた懸濁液状態においてレーザー回折法で測定している。
【００５４】
インク受理層で用いる合成非晶質シリカは、インク吸収性及び光沢度の観点から、光沢発現層の下に２層からなるインク受理層を形成し、該インク受理層の下層より上層に平均粒子径を小さくなるように積層することが好ましい。インク受理層の下層から上層に合成非晶質シリカの平均粒子径を大きくすると、インク吸収性は良いものの、光沢発現層の形成が粗くなり、充分な光沢度を得ることができない場合が多い。インク受理層の下層と上層において、合成非晶質シリカを同じ平均粒子径にすると、合成非晶質シリカの平均粒子径の大きさが限定されてしまい、インク吸収性及び光沢度を両立しにくい場合が多い。例えば、比較的小さい平均粒子径の同じ合成非晶質シリカだけを用いて、インク受理層を下層と上層に設けると、光沢度は良いものの、インク吸収性が劣るという問題が生じやすい。また、比較的大きい平均粒子径の同じ合成非晶質シリカだけを用いて、インク受理層を下層と上層に設けると、インク吸収性は良いものの、光沢度が劣るという問題も生じやすい。
【００５５】
インク受理層の下層における合成非晶質シリカの平均粒子径は、１１〜２０μｍが好ましく、更に好ましくは１３〜１７μｍである。平均粒子径が１１μｍより小さいと、インク吸収性が劣り、２０μｍより大きいと、表面が粗くなり、ザラツキ感があり、画像鮮明性上も好ましくない場合がある。インク受容層の上層における合成非晶質シリカの平均粒子径は、３〜１１μｍが好ましく、更に好ましくは６〜１０μｍである。平均粒子径が３μｍより小さいと、インク吸収性が劣り、１１μｍより大きいと、光沢度が劣る場合がある。つまり、光沢発現層の下に２層からなるインク受理層を形成した場合、インク受理層の下層における合成非晶質シリカの平均粒子径は、１１〜２０μｍであり、インク受理層の最上層における合成非晶質シリカの平均粒子径は、３〜１１μｍであるように、該インク受理層の下層と上層に合成非晶質シリカを適宜組み合せることによって、インク吸収性を向上させるとともに、光沢発現層の光沢性を向上させることができる。なお、顔料の平均粒子径は光散乱法又はレーザー回折法で測定されるが、ここでは顔料粒子を水に分散させた懸濁液状態においてレーザー回折法で測定している。
【００５６】
本実施形態のインクジェット記録媒体では、最上層に無機微粒子を主体とする光沢発現層を設け、かつ、光沢発現層の下に２層からなるインク受理層を形成し、該インク受理層の下層と上層に合成非晶質シリカの平均粒子径を適宜組み合わせて積層することによって、光沢性の向上とインク吸収性の確保という相反する特性をバランス良くさせることができるので特に好ましい。このように、インク受理層の下層と上層において、インク吸収性の確保又は向上を計りながら、インク受理層の上層において、その表面の平滑性を保ち、光沢発現層の光沢性向上を補完する作用がある。
【００５７】
インク受理層の絶乾塗工量は、１０〜５０ｇ／ｍ２が好ましく、更に好ましくは１６〜４０ｇ／ｍ２である。インク受理層の絶乾塗工量が１０ｇ／ｍ２より少ないと、インクの吸収性が劣る場合がある。インク受理層の絶乾塗工量が５０ｇ／ｍ２より多いと、インク吸収性の効果が飽和する場合があり、更に必要以上の絶乾塗工量ではコストの問題がある。
【００５８】
インク受理層下層の絶乾塗工量は、５〜２５ｇ／ｍ２が好ましく、更に好ましくは８〜２０ｇ／ｍ２である。インク受理層の絶乾塗工量が５ｇ／ｍ２より少ないと、インクの吸収性が劣る場合がある。インク受理層の絶乾塗工量が２５ｇ／ｍ２より多いと、インク吸収性の効果が飽和する場合があり、必要以上の絶乾塗工量ではコストの問題がある。
【００５９】
インク受理層上層の絶乾塗工量は、５〜２５ｇ／ｍ２が好ましく、更に好ましくは８〜２０ｇ／ｍ２である。インク受理層の絶乾塗工量が５ｇ／ｍ２より少ないと、インクの吸収性が劣る場合がある。インク受理層の絶乾塗工量が２５ｇ／ｍ２より多いと、インク吸収性の効果が飽和する場合があり、光沢発現層などと同様に必要以上の絶乾塗工量ではコストの問題がある。
【００６０】
光沢発現層と反対側の支持体面にバック層を設けても良い。バック層は一般塗工紙に用いられる顔料を含むことができる。さらに好ましくは、タルクを含むことが好ましい。タルクは、滑石とも言われるように、滑りやすい特性を有する。一般にタルクは、滑石を微粉砕したもので、平均粒子径１〜１５μｍが好ましく、更に好ましくは、２〜１２μｍである。平均粒子径が１μｍより小さいと、バインダー量を多く必要であり、塗工層の粉落ちの問題が生じやすい。平均粒子径が１５μｍより大きいと、塗工面の平滑性が低く、触感が劣りやすい。なお、顔料の平均粒子径は、光散乱法又はレーザー回折法で測定されるが、ここでは顔料粒子を水に分散させた懸濁液状態でレーザー回折法を用いて測定している。
【００６１】
バック層にカオリン、クレー、タルクなどを適宜配合することで、静摩擦係数及び動摩擦係数を調整可能である。ＪＩＳ  Ｐ  ８１４７：１９９４「紙及び板紙の摩擦係数試験方法」に規定する静摩擦係数が０．３〜０．７であることが好ましく、更に好ましくは、静摩擦係数が０．５〜０．８であるか、又は動摩擦係数が０．４〜０．６である。静摩擦係数が０．４より低いか、又は動摩擦係数が０．３より低いと、用紙が滑りすぎて紙揃えが悪く扱いにくいという問題が生じやすい。静摩擦係数が０．９より高いか、又は動摩擦係数０．６より高いと、用紙の重送があり、搬送性が劣るという問題が生じやすい。
【００６２】
バック層の顔料には、すべり性が良いタルクが望ましい。しかし、適度な摩擦係数を保てるのであれば、他の顔料を併用してもかまわない。その顔料としては、例えばカオリン、クレー、焼成クレー、炭酸カルシウム、水酸化アルミニウムなど、一般塗工紙分野で公知公用の各種顔料が挙げられる。
【００６３】
バック層の絶乾塗工量が５〜３０ｇ／ｍ２であることが好ましく、更に好ましくは、１０〜２０ｇ／ｍ２である。バック層の絶乾塗工量が５ｇ／ｍ２より低いと、印字画像の裏抜けが劣るという問題が生じやすい。３０ｇ／ｍ２より大きいと、印字画像の裏抜けは良好であるが、塗工層の強度が劣るという問題が生じやすい。
【００６４】
バック層のバインダーとして、例えば、ポリビニルアルコール、カゼイン、大豆蛋白、合成タンパク質類、でんぷん、カルボキシメチルセルロースやメチルセルロースなどのセルロース誘導体、ポリビニルピロリドン、スチレン−アクリル共重合体、スチレン−ブタジエン共重合体、メチルメタクリレート−ブタジエン共重合体、アクリル酸エステル、メタアクリル酸エステルの重合体又は共重合体などのアクリル系共重合体ラテックス類、酢酸ビニル、エチレン酢酸ビニル共重合体などのビニル系ラテックス類の一般に塗工紙に使用できるバインダーを使用してもよい。印字画像の裏抜けの観点から、スチレン−アクリル共重合体、スチレン−ブタジエン共重合体などのラテックス類が好ましい。
【００６５】
バック層には、添加剤として、染料定着剤、顔料分散剤、増粘剤、流動性改良剤、消泡剤、抑泡剤、浸透剤、着色染料、着色顔料、蛍光増白剤、紫外線吸収剤、酸化防止剤、防腐剤、防バイ剤、耐水化剤、湿潤紙力増強剤、乾燥紙力増強剤、硬化剤などを適宜配合することもできる。
【００６６】
本実施形態のインクジェット記録媒体は、インク受理層上に光沢発現層を塗工し、乾燥した時点で、既に光沢を有するが、更にカレンダー処理によって高い光沢を付与することが可能である。カレンダー処理についてはマシンカレンダー、ＴＧカレンダー、スーパーカレンダー、ソフトカレンダーなどのカレンダー装置を用いて仕上げることが可能である。
【００６７】
光沢性を向上させるために、無機微粒子を主体とする光沢発現層の形成は、キャスト処理によって行ってもよい。キャスト処理とは、光沢発現層を膨潤状態で加熱された鏡面ロールに圧着して鏡面仕上げにする加工方法である。本発明でのキャスト処理には、直接法、ゲル化法、リウェット法などが挙げられる。
【００６８】
また、光沢性を向上させるために、本発明の無機微粒子を主体とする光沢発現層の形成は、光沢発現層を膨潤状態で、平滑なフィルムを密着させ剥離除去して鏡面仕上げする製造方法によって行ってもよい。
【００６９】
本実施形態に係る光沢発現層、インク受理層、バック層などを塗工する方法は、各種ブレードコータ、ロールコータ、エアーナイフコータ、バーコータ、ロッドブレードコータ、カーテンコータなどの各種装置のマシンで用いることができる。
【実施例】
【００７０】
以下に実施例を挙げて説明するが、本発明はこれらに限定されるものではない。また、実施例及び比較例において示す「部」及び「％」は、特に明示しない限り絶乾質量部及び絶乾質量％を示す。
【００７１】
また、実施例及び比較例で得られたインクジェット記録媒体は、すべてスーパーカレンダー（線圧：１００Ｋｇ／ｃｍ）によって処理した後、評価した。
〔支持体の形成〕
フリーネス５００ｍｌとしたＬＢＫＰからなるパルプスラリー中の絶乾パルプ１００％に対し、軽質炭酸カルシウム（タマパールＴＰ−１２１：奥多摩工業社製）を１７％灰分となるように配合し、カチオン化でん粉（ケート３０８：日本ＮＳＣ社製）１．０％、中性ロジンサイズ剤（ＮＴ−８５：荒川化学社製）０．３％、カチオン性歩留向上剤（パーコール２９２：チバ・スペシャリティ・ケミカルズ社製）１００ｐｐｍ、両性ベントナイト（ハイドロコールＷＥ：チバ・スペシャリティ・ケミカルズ社製）７００ｐｐｍの配合で抄紙し、酸化澱粉（ＳＫ−２０：日本コーンスターチ社製）をゲートロールコーターで絶乾塗工量１．０ｇ／ｍ２となるように塗工し、坪量１００ｇ／ｍ２の原紙を支持体として抄造した。灰分は、ＪＩＳ  Ｐ  ８２５１：２００３「紙，板紙及びパルプ-灰分試験方法−５２５℃燃焼法」に準じて測定した。
【００７２】
（実施例１）
［インク受理層の下層を形成］
インク受理層の下層は、支持体の表面に塗工した。インク受理層の下層の塗工組成物は、平均粒子径１２μｍの合成非晶質シリカ（ミズカシルＰ−７８Ｄ：水澤化学工業社製）１００部、ポリビニルアルコール（ＰＶＡ―１１７：クラレ社製）３５部を用い、固形分濃度１５％として、これらを調液した。この液を絶乾塗工量１０ｇ／ｍ２となるように塗工した。
［インク受理層の上層を形成 ］
インク受理層の上層は、インク受理層の下層の表面に塗工した。インク受理層の上層の塗工組成物は、平均粒子径６μｍの合成非晶質シリカ（ミズカシルＰ−７８Ａ：水澤化学工業社製）１００部、ポリビニルアルコール（ＰＶＡ―１１７：クラレ社製）３５部を用い、固形分濃度１５％として、これらを調液した。この液を絶乾塗工量１５ｇ／ｍ２となるように塗工した。
［光沢発現層を形成］
無機微粒子である有機カチオン処理されたコロイダルヒュームドシリカ（Ｃａｂ−Ｏ−Ｓｐｅｒｓｅ  ＰＧ０２２：キャボット・スペシャリティ・ケミカルズ・インク社製）１００部、ポリビニルアルコール（ＰＶＡ−１１７：クラレ社製）５部、カチオン性染料定着剤（スミレッズレジン１００１：住友化学社製）５部を用い、固形分濃度１５％としてこれらを調液し、絶乾塗工量８ｇ／ｍ２となるように塗工した。光沢発現層の塗被面がチルドロールに接するように、線圧１００ｋｇ／ｃｍの条件でカレンダー処理を行った。
〔バック層の形成〕
平均粒子径７．７μｍのタルク（ＬＭＳ−１００：イメリス  ミネラルズ・ジャパン社製）１００部、ポリビニルアルコール（ＰＶＡ−１１７：クラレ社製）２０部、ラテックス（Ｌ−１５３７：旭化成工業社製）１０部と水を混合し、固形分濃度３５％の塗工液を得た。該バック層の塗工液を絶乾塗工量１２ｇ／ｍ２となるように、インク受理層と反対側の支持体裏面に塗工して、バック層を形成した。以上のようにして、実施例１のインクジェット記録媒体を得た。
【００７３】
（実施例２）
実施例１において、支持体のカチオン化でん粉（ケート３０８：日本ＮＳＣ社製）を０．６％とした以外は実施例１と同様にして実施例２のインクジェット記録媒体を得た。
【００７４】
（実施例３）
実施例１において、支持体のカチオン化でん粉（ケート３０８：日本ＮＳＣ社製）を１．２％とした以外は実施例１と同様にして実施例３のインクジェット記録媒体を得た。
【００７５】
（実施例４）
実施例１において、支持体の軽質炭酸カルシウム（タマパールＴＰ−１２１：奥多摩工業社製）を１４％灰分とした以外は実施例１と同様にして実施例４のインクジェット記録媒体を得た。
【００７６】
（実施例５）
実施例１において、支持体の軽質炭酸カルシウム（タマパールＴＰ−１２１：奥多摩工業社製）を２５％灰分とした以外は実施例１と同様にして実施例５のインクジェット記録媒体を得た。
【００７７】
（実施例６）
実施例１において、支持体のＬＢＫＰだけを、ＮＢＫＰとＬＢＫＰの配合比率が１０：９０とした以外は実施例１と同様にして実施例６のインクジェット記録媒体を得た。このとき、ＮＢＫＰのフリーネスは、５００ｍｌとした。
【００７８】
（実施例７）
実施例１において、支持体のＬＢＫＰのフリーネスを４５０ｍｌとした以外は実施例１と同様にして実施例７のインクジェット記録媒体を得た。
【００７９】
（実施例８）
実施例１において、支持体のＬＢＫＰのフリーネスを５００ｍｌとした以外は実施例１と同様にして実施例８のインクジェット記録媒体を得た。
【００８０】
（比較例１）
実施例１において、支持体のカチオン化でん粉（ケート３０８：日本ＮＳＣ社製）を０％とした以外は実施例１と同様にして比較例１のインクジェット記録媒体を得た。
【００８１】
（比較例２）
実施例１において、支持体のカチオン化でん粉（ケート３０８：日本ＮＳＣ社製）を２．０％とした以外は実施例１と同様にして比較例２のインクジェット記録媒体を得た。
【００８２】
（比較例３）
実施例１において、支持体の軽質炭酸カルシウム（タマパールＴＰ−１２１：奥多摩工業社製）を５％灰分とした以外は実施例１と同様にして比較例３のインクジェット記録媒体を得た。
【００８３】
（比較例４）
実施例１において、支持体の軽質炭酸カルシウム（タマパールＴＰ−１２１：奥多摩工業社製）を３８％灰分とした以外は実施例１と同様にして比較例４のインクジェット記録媒体を得た。
【００８４】
（比較例５）
実施例１において、支持体のＬＢＫＰだけを、ＮＢＫＰとＬＢＫＰの配合比率が３０：７０とした以外は実施例１と同様にして比較例５のインクジェット記録媒体を得た。このとき、ＮＢＫＰのフリーネスは、５００ｍｌとした。
【００８５】
（比較例６）
実施例１において、支持体のＬＢＫＰのフリーネスを３００ｍｌとした以外は実施例１と同様にして比較例６のインクジェット記録媒体を得た。
【００８６】
（比較例７）
実施例１において、支持体のＬＢＫＰのフリーネスを６００ｍｌとした以外は実施例１と同様にして比較例７のインクジェット記録媒体を得た。
【００８７】
［評価方法］
実施例１〜８、比較例１〜７で得られたインクジェット記録媒体について、光沢度、比引張強さ、比引裂強さ、表面強度、摩擦係数、加工適性、印字画像の鮮明性、インク吸収性、滲み、印字濃度、インクの裏抜け、ボコツキ、コックリングを次に示す方法で評価した。印字画像の鮮明性とインク吸収性及び印字濃度、インクの裏抜け、コックリングに関しては、染料インクのインクジェットプリンターであるエプソン社製のＰＭ−Ｇ８００機と顔料インクのインクジェットプリンターであるエプソン社製ＰＸ−５５００機で記録を行い、評価した。得られた結果を表１及び表２に示した。
【００８８】
「光沢度」
インクジェット記録媒体の白地部について、ＪＩＳ  Ｐ  ８１４２：２００５「紙及び板紙の７５度鏡面光沢度試験方法」による白紙光沢度の方法に準じて、入射角７５度の鏡面光沢度を、グロスメーター（村上カラーリサーチラボラトリー社製、ＧＭ−２６Ｄ）で測定した。
【００８９】
「比引張強さ」
インクジェット記録媒体について、ＪＩＳ  Ｐ  ８１１３：２００６「紙及び板紙‐引張特性の試験方法」に準じて、縦方向の比引張強さをストログラフ（商品名：ＳＴＲＯＧＲＡＰＨ−Ｍ１、東洋精機社製）で測定した。
【００９０】
「比引裂強さ」
インクジェット記録媒体について、ＪＩＳ  Ｐ  ８１１６：２０００「紙‐引裂強さ試験方法‐エルメンドルフ形引裂試験機法」に準じて、縦方向の比引裂強さを、エルメンドルフ形引裂試験機（商品名：エルメンドルフ引裂度試験機、熊谷理機工業製）で測定した。
【００９１】
「表面強度」
塗工面を指で擦り、粉落ちを評価した。
◎：塗工面の粉落ちがなく、指にも付着せず非常に良好である。
○：塗工面の粉落ちが少なく、指にもあまり付着せず良好である。
△：塗工面の粉落ちがややあり、指に少し付着していて、実用に耐えない。
×：塗工面の粉落ちが多くあり、指にも付着していて、実用に耐えない。
【００９２】
「静摩擦係数」、「動摩擦係数」
得られた記録媒体の記録面同士の静摩擦係数を、ストログラフ（商品名：ＳＴＲＯＧＲＡＰＨ−Ｒ２、東洋精機社製）を用いて、ＪＩＳ  Ｐ  ８１４７：１９９４「紙及び板紙の摩擦係数試験方法」（水平条件）に準じて測定した。
【００９３】
「加工適性」
加工適性について、塗工時における紙切れを評価した。
◎：塗工時における紙切れが全くなく、塗工における加工適性が非常に優れる。
○：塗工時における紙切れがほとんどなく、塗工における加工適性が優れる。
△：塗工時における紙切れが少し発生し、塗工における加工適性に問題があり、実用に耐えない。
×：塗工時における紙切れが頻繁に発生し、塗工における加工適性に非常に問題があり、実用に耐えない。
【００９４】
「印字画像の鮮明性」
印字画像の鮮明度について目視評価した。
◎：印字画像が非常に鮮明でコントラストがはっきりしている。
○：印字画像が鮮明でコントラストがあり、実用レベルにある。
△：印字画像が鮮明であるがコントラストがあまりはっきりしなく、やや白ボケ気味であり、実用に耐えない。
×：印字画像が鮮明でなく、白ボケ気味であり、実用に耐えない。
【００９５】
「インク吸収性」
インク吸収性の評価は、印字直後から１秒毎にプリントした印字面に上質紙を貼り合せ、インクが上質紙に転写するかを観察する。全く転写しなくなるまでの時間を測定する。測定された秒数を次のように４段階評価した。
◎：印字直後から２秒未満で全く転写しないもの。
○：２秒以上から３秒未満で全く転写しないものであり、実用レベルにある。
△：３秒以上から５秒未満で全く転写しないものであり、実用に耐えない。
×：５秒以上でも転写したものであり、実用に耐えない。
【００９６】
「印字濃度」
黒ベタ部の印字濃度を反射濃度計（グレタグマクベス社製、ＲＤ―９１８）にて測定した。
【００９７】
「滲み」  
印字画像の滲みを目視評価した。
◎：混色印字部の滲みがほとんどなく、非常に明瞭に文字が読み取れる。
○：混色印字部の滲みが少なく、明瞭に文字が読み取れ、実用レベルにある。
△：混色印字部の滲みがややあり、少し文字が読み取りにくく、実用に耐えない。
×：混色印字部の滲みがあり、文字が読み取りにくく、実用に耐えない。
【００９８】
「印字画像の裏抜け」
印字した用紙裏面から、インクの裏抜け度合いを評価した。
◎：インクの裏抜けがなく、非常に印字画像の裏抜けが良好である。
○：インクの裏抜けが目立たず、印字画像の裏抜けが良好であり、実用レベルにある。
△：インクの裏抜けが二次色で生ずるなど、印字画像の裏抜けがやや悪く、実用に耐えない。
×：インクの裏抜けが全般に生じ、印字画像の裏抜けが非常に悪く、実用に耐えない。
【００９９】
「ボコツキ」
印字部と白紙部について、用紙のボコツキの度合いを評価した。
◎：印字部と白紙部についてボコツキが目立たず、用紙のボコツキが非常に良好である。
○：印字部と白紙部でボコツキがあまり目立たず、用紙のボコツキが良好であり、実用レベルにある。
△：印字部でボコツキが少し目立ち、用紙のボコツキがやや悪く、実用に耐えない。
×：白紙部でもボコツキが目立ち、用紙のボコツキが非常に悪く、実用に耐えない。
【０１００】
「コックリング」印字した用紙の波うち度合いを評価した。
◎：用紙の波うちがなく、非常にコックリングが良好である。
○：用紙の波うちが目立たず、コックリングが良好であり、実用レベルにある。
△：用紙の波うちが二次色で生ずるなど、コックリングがやや悪く、実用に耐えない。
×：用紙の波うちが全般に生じ、コックリングが非常に悪く、実用に耐えない。
【０１０１】
【表１】
2008246746.tif 000002
【０１０２】
【表２】
2008246746.tif 000003
【０１０３】
表１と表２の結果から明らかなように、実施例１〜実施例８によって得られたインクジェット記録媒体は、インク吸収性に優れ、高い画像鮮明性と適度な光沢を有し、コックリング及び／又はボコツキが良好であるフルカラー記録用インクジェット記録媒体である。
【０１０４】
比較例１は、支持体が紙力増強剤としてカチオン化澱粉を含有していないので、比引張強さが弱く、また加工適性も劣った。比較例２は、支持体が紙力増強剤としてカチオン化澱粉を２％含有していて多いため、比引張強さが強すぎ、ボコツキが生じた。比較例３は、填料が５％と少ないため、比引張強さが強すぎ、ボコツキとコックリングが生じた。比較例４は、填料が３８％と多いため、比引張強さと比引裂強さが弱く、また加工適性も劣る。比較例５は、ＮＢＫＰの配合量が３０％と多いため、比引張強さが強すぎ、ボコツキとコックリングが生じた。比較例６は、ＬＢＫＢのフリーネスが３００ｍｌと低いため、比引張強さが強すぎ、ボコツキとコックリングが生じた。比較例７は、ＬＢＫＢのフリーネスが６００ｍｌと高いため、比引張強さが弱く、また加工適性も劣った。